REVENDICATIONS I - Bande de matériau souple et extensible destinée à être utilisée dans diverses opérations de soin du corps, adhérant spontanément sur lui-même, ce qui évite donc l'emploi de moyens d'agraffage tels qu'épingles ou autres ; la bande reste alors soudée sur elle- même et ne peut plus se décoller. Elle convient alors parfaitement à tous types de contention ; ledit matériau provent du latex natu rel, qui est un polymène de l'isoprène caractérisé en ce que ledit latex sera obtenu avec un mélange de 2 variétés d'hévéa telles que la vérité CLONE GT I et la variété CLONE PB 86. Bande selon la revendication I, caractérisé en ce que la prépara tion dudit matériau de la bande comportera les étapes qui vont suivre, sur la base d'une solution colloidale de latex - a) Première étape : précoagulation Le latex est additionné d'eau à raison d'une quantité correspondant à 10 ou 20 % du volume de latex, cette eau d'addition étant à un ph compris entre 6 et 8 et comportant en solution des sels de calcium et/ou de magnésium. Un précipité jaune peut alors se former. I1 doit être séparé de la suspension colloidale initiale, de préfé rence par filtration. - b) Deuxième étape : coagulation La suspension colloidale alors débarrassée de son précipité jaune, est additionnée de bisulfite de sodium afin de parfaire la décolora tion. Afin de provoquer la coagulation totale du latex, un acide organique de type formique ou acétique, ou bien un mélange des deux, sera ajouté à cette préparation. - c) Troisième étape : séparation - calandrage. Le coagulum né de la préparation est malaxé et rincé abondamment à l'eau déminéralisée afin de faire diaperaitre totalsmont les différents produits ajoutés lors de la congulation. fl est ensuite placé et calandré entre des cylindres pour qu'il e. prisent iotas la forte d'une feuille d'environ I m/m d'épaisseur. d) Ouatrième étape : Séchage Le feuilles du coagulum formé, d'environ I m/m d' épaisseur sont placées pendant plusieurs Jours à une température am- biante comprise entre 160 et 400 jusqu'à siccité (définie par une perte de poids inférieure à I /.. pendant une heure au moins de maintien à 400 pour une pression de OII bar). e) Cinquième étane : Découpage tes feuilles sont découpées en bandes. Les bandes sont couchées sur une feuille d'un matériau servant de support. Une gaze est posée sur la bande, puis une autre feu lie d'un matériau servant de protection. les bandes sont ensuite placées dans une étuve à chaleur sè- che et à atmosphère ventilée, pendant 6 heures environ à une température comprise entre 900 et 1000, pour donner des bandes extensibles et auto-adhé- sives. La bande alors complétée de la gaze, de son matériau de support et de son matériau de protection, est enroulée ou pliée sur elle-même afin de convenir à différents modèles d'emballage pour lesquels elle peut titre destinée. 3 - Bande selon la revendication 4 caractérisée, en ce que les bandes servent de matériau de support et de pactection doivent dépasser d'env. Iem de part et d'autre de la bande de gomme afin d'éviter que les bords de cette dernière n'a dhèrent spontanément les uns aux autres. 4 - Bande selon la revendication 3, caractérisée, en ce que la bande de matériau de support et de protection est un film de polyester. 5 - Banda selon la revendication 3, caractérisée, en ce que la bande de matériau de support et de protection est un film de papier. 6 - Bande selon la revendication 2 découpage, caractérisée, par un apport dune compresse de gaze (de préférence pur coton) appliquée sur la bande de gomme et intercalée en tri celle-ci et le matériau de protection.